(57)【要約】      （修正有）【課題】坩堝外周部と中央部の温度差を充分に抑制し、原料の使用効率を高めることができる坩堝及びＳｉＣ単結晶成長装置を提供することを目的とする。【解決手段】この坩堝１０は、種結晶Ｓを設置できる蓋１１と、原料Ｇを入れる容器１２とを備え、前記容器の前記蓋と対向する底部１２Ａの平面視中央または前記平面視中央から同心円状の位置に、前記蓋に向かって凹む凹部１２ａが形成されており、前記凹部に内側加熱手段２０を設置できる。また、前記内側加熱手段を前記坩堝の高さ方向に移動させる移動機構をさらに備えることができる。【選択図】図１
2019189498.tif 000002
【特許請求の範囲】
【請求項１】
種結晶を設置できる蓋と、原料を入れる容器とを備え、
前記容器の前記蓋と対向する底部に、前記蓋に向かって凹む凹部が形成されており、前記凹部は内側加熱手段を設置できる、坩堝。
【請求項２】
前記凹部は前記底部の平面視中央に位置し、前記凹部の平面視形状が円形である、請求項１に記載の坩堝。
【請求項３】
前記凹部は前記底部の平面視中央から同心円状の位置にあり、前記凹部の平面視形状が環状である、請求項１に記載の坩堝。
【請求項４】
請求項１〜３のいずれか一項に記載の坩堝と、前記坩堝の凹部に設置された内側加熱手段と、前記坩堝の外側に設置された外側加熱手段と、を備える、ＳｉＣ単結晶成長装置。
【請求項５】
前記内側加熱手段を前記坩堝の高さ方向に移動させる移動機構をさらに備える、請求項４に記載のＳｉＣ単結晶成長装置。
【請求項６】
前記内側加熱手段の加熱方式が抵抗加熱である、請求項４又は５に記載のＳｉＣ単結晶成長装置。
【発明の詳細な説明】
【技術分野】
【０００１】
本発明は、坩堝及びＳｉＣ単結晶成長装置に関する。
【背景技術】
【０００２】
炭化珪素（ＳｉＣ）は、特徴的な特性を有する。例えば、シリコン（Ｓｉ）と比べて、絶縁破壊電界は１桁大きく、バンドギャップは３倍大きく、熱伝導率は３倍程度高い。そのため炭化珪素（ＳｉＣ）は、パワーデバイス、高周波デバイス、高温動作デバイス等への応用が期待されている。
【０００３】
近年の技術開発に伴い、ＳｉＣを用いたＳｉＣデバイスの低価格化が求められている。ＳｉＣデバイスは、ＳｉＣエピタキシャルウェハを加工して作製される。そのため、ＳｉＣエピタキシャルウェハの大口径化、及び、ＳｉＣエピタキシャルウェハを得るためのＳｉＣ単結晶の大口径化が求められている。
【０００４】
ＳｉＣ単結晶を製造する方法の一つとして、昇華法が広く知られている。昇華法は、種結晶をより大きなＳｉＣ単結晶へ成長させる方法である。黒鉛製の坩堝内に配置した台座にＳｉＣ単結晶からなる種結晶を配置し、坩堝を加熱する。そして坩堝内の原料粉末から昇華した昇華ガスが種結晶に供給され、種結晶をより大きなＳｉＣ単結晶へ成長させる。
【０００５】
例えば、特許文献１には、大口径のＳｉＣ単結晶を得るために、坩堝の内部に棒状のグラファイトを設けることが記載されている。特許文献１には、棒状のグラファイトを熱伝導又は熱輻射により加熱することで、坩堝の中央部と外周部で単結晶の成長速度を安定化させることが記載されている。
【先行技術文献】
【特許文献】
【０００６】
【特許文献１】特開平５−５８７７４号公報
【発明の概要】
【発明が解決しようとする課題】
【０００７】
しかしながら、特許文献１の坩堝における棒状のグラファイトは、坩堝中央に設けられた原料を充分に加熱することができない。特許文献１には坩堝中央に設けられた棒状のグラファイトを熱伝導により加熱することが記載されている。しかしながら、熱伝導は温度差により生じるものであり、坩堝外周部と中央部の温度差を充分に抑制できない。
【０００８】
一方で、棒状のグラファイトを誘導加熱で加熱することも考えられる。しかしながら、コイルによる高周波は坩堝の外周によって吸収される。そのため、高周波により坩堝内部に設けられた棒状のグラファイトを充分に加熱することはできない。
【０００９】
本発明は上記問題に鑑みてなされたものであり、原料の使用効率を高めることができる坩堝及びＳｉＣ単結晶成長装置を提供することを目的とする。
【課題を解決するための手段】
【００１０】
本発明者らは、坩堝に凹部を設け、その凹部に内側加熱手段を設けることで、坩堝中央に設置された原料も効率的に昇華させることができることを見出した。
すなわち、本発明は、上記課題を解決するため、以下の手段を提供する。
【００１１】
（１）第１の態様にかかる坩堝は、種結晶を設置できる蓋と、原料を入れる容器とを備え、前記容器の前記蓋と対向する底部に、前記蓋に向かって凹む凹部が形成されており、前記凹部は内側加熱手段を設置できる。
【００１２】
（２）上記態様にかかる坩堝において、前記凹部は前記底部の平面視中央に位置し、前記凹部の平面視形状が円形であってもよい。
【００１３】
（３）上記態様にかかる坩堝において、前記凹部は前記底部の平面視中央から同心円状の位置にあり、前記凹部の平面視形状が環状であってもよい。
【００１４】
（４）第２の態様にかかるＳｉＣ単結晶成長装置は、上記態様にかかる坩堝と、前記坩堝の凹部に設置された内側加熱手段と、前記坩堝の外側に設置された外側加熱手段と、を備える。
【００１５】
（５）上記態様にかかるＳｉＣ単結晶成長装置において、前記内側加熱手段を前記坩堝の高さ方向に移動させる移動機構をさらに備えてもよい。
【００１６】
（６）上記態様にかかるＳｉＣ単結晶成長装置において、前記内側加熱手段の加熱方式が抵抗加熱であってもよい。
【発明の効果】
【００１７】
本発明の一態様にかかる坩堝及びＳｉＣ単結晶成長装置は、原料の使用効率を高めることができる。
【図面の簡単な説明】
【００１８】
【図１】本実施形態にかかるＳｉＣ単結晶成長装置の断面模式図である。
【図２】本実施形態にかかるＳｉＣ単結晶成長装置の別の例の断面模式図である。
【図３】内側加熱手段の形状を模式的に示した図である。
【図４】内側加熱手段を有さないＳｉＣ単結晶成長装置の断面模式図である。
【図５】内側加熱手段が坩堝の高さ方向に移動する場合のＳｉＣ単結晶成長装置の断面模式図である。
【発明を実施するための形態】
【００１９】
以下、本実施形態について、図を適宜参照しながら詳細に説明する。以下の説明で用いる図面は、本発明の特徴をわかりやすくするために便宜上特徴となる部分を拡大して示している場合があり、各構成要素の寸法比率などは実際とは異なっていることがある。以下の説明において例示される材質、寸法等は一例であって、本発明はそれらに限定されるものではなく、その要旨を変更しない範囲で適宜変更して実施することが可能である。
【００２０】
「ＳｉＣ単結晶成長装置」
図１は、本実施形態にかかるＳｉＣ単結晶成長装置の断面模式図である。図１に示すＳｉＣ単結晶成長装置１００は、坩堝１０と、内側加熱手段２０と、外側加熱手段３０と、を備える。図１では、理解を容易にするために、種結晶Ｓと原料Ｇとを同時に図示している。
【００２１】
「坩堝」
坩堝１０は、昇華法により単結晶を結晶成長させるための坩堝である。坩堝１０は、蓋１１と容器１２とを備える。蓋１１は種結晶を設置することができ、容器１２は原料Ｇを保持する。容器１２に原料Ｇを設置し、蓋１１に種結晶Ｓを設置すると、種結晶Ｓが原料Ｇに対して対向配置される。原料Ｇから昇華した原料ガスは、種結晶Ｓ上で再結晶化し、単結晶が成長する。
【００２２】
坩堝１０の容器１２の蓋１１と対向する底部１２Ａには、凹部１２ａが形成されている。凹部１２ａは、坩堝１０の外側から見て、蓋１１に向かって凹んでいる。凹部１２ａは、図１に示すように内側加熱手段２０を収容する。
【００２３】
凹部１２ａは、坩堝１０の平面視中央に対して対称に位置することが好ましい。凹部１２ａに設置される内側加熱手段２０により、坩堝１０を均等に加熱できる。坩堝１０を均等に加熱することで、原料Ｇを効率的に昇華させることができる。
【００２４】
凹部１２ａを坩堝の平面視中央に対して対称に有する場合の具体例として、以下の例を挙げることができる。第１の例として、凹部１２ａを坩堝１０の平面視中央に設け、凹部１２ａの平面視形状を円形とする構造が挙げられる。図１は、第１の例に対応する。また第２の例として、凹部１２ａを坩堝１０の平面視中央から同心円状に設け、凹部１２ａの平面視形状を環状とする構造が挙げられる。図２は、本実施形態にかかるＳｉＣ単結晶成長装置の別の例の断面模式図であり、第２の例に対応する。図２に示すＳｉＣ単結晶成長装置１０１は、平面視環状の凹部１２ｂを有し、凹部１２ｂ内に内側加熱手段２１が収容されている。またこの他、坩堝１０の平面視中央から同心円状の位置に、柱状の凹部が点在する構成でもよい。
【００２５】
「内側加熱手段」
内側加熱手段２０は、坩堝１０の凹部１２ａに収容される。内側加熱手段２０は、坩堝１０の内部から原料Ｇを加熱する。
【００２６】
内側加熱手段２０は、公知の加熱方式を採用できる。例えば、加熱方式として抵抗加熱、誘導加熱等が挙げられる。内側加熱手段は、抵抗加熱方式であることが好ましい。内側加熱手段２０が抵抗加熱方式の場合、内側加熱手段２０を外部の電流源と接続するだけでよい。すなわち、ＳｉＣ単結晶成長装置１００の構成が複雑化することが防げる。
【００２７】
内側加熱手段２０が誘導加熱方式の場合は、内側加熱手段２０はコイル等の高周波発生源を有する必要がある。ＳｉＣ単結晶を成長させる場合は、断熱材等で高周波発生源を被覆する。断熱材で高周波発生源を被覆することで、ＳｉＣ単結晶を成長させる高温の温度環境下でも、高周波発生源の溶融を防ぐことができる。
【００２８】
内側加熱手段２０の形状は、凹部１２ａ、１２ｂ内に収容できれば特に問わないが、凹部１２ａ、１２ｂの形状にあわせて設定することが好ましい。図３は、内側加熱手段の形状を模式的に示した図である。凹部１２ａが平面視円形の場合（図１）は、図３（ａ）に示す内側加熱手段２０を用いることができ、凹部１２ｂが平面視円環形の場合（図２）は、図３（ｂ）に示す内側加熱手段２１や、図３（ｃ）に示す内側加熱手段２２を用いることができる。
【００２９】
また内側加熱手段２０は、坩堝１０の高さ方向に移動できる移動機構をさらに有してもよい。内側加熱手段２０を坩堝１０の高さ方向に移動できるようにすることで、原料Ｇが昇華しにくい部分を重点的に加熱することができる。内側加熱手段２０を移動させる移動機構は、特に問わない。例えば、内側加熱手段２０を高さ方向に上下動させるリフト等を用いることができる。
【００３０】
「外側加熱手段」
外側加熱手段３０は、公知の加熱方式を採用できる。例えば、加熱方式として抵抗加熱、誘導加熱等が挙げられる。図１に示す外側加熱手段３０は、コイル３１と、コイル３１から発生する高周波を受けて発熱するヒータ３２とを備える。図１に示す外側加熱手段３０は、コイル３１に電流を流し、ヒータ３２を誘導加熱する誘導加熱方式の加熱手段である。
【００３１】
ここまで、ＳｉＣ単結晶成長装置の構成について具体的について説明した。次いで、ＳｉＣ単結晶成長装置の作用について説明する。
【００３２】
図４は、内側加熱手段を有さないＳｉＣ単結晶成長装置１０２の断面模式図である。図４に示すＳｉＣ単結晶成長装置１０２は、内側加熱手段２０及び内側加熱手段２０を設置するための凹部１２ａが設けられていない点が、図１に示すＳｉＣ単結晶成長装置１００と異なる。図３において、図１と同一の構成については同一の符号を付している。
【００３３】
図４に示す坩堝１０’は、外側加熱手段３０により加熱される。つまり、坩堝１０’の中央部は、外周部と比較して相対的に低温になる。そのため、坩堝１０’の中央部に設置された原料Ｇは昇華しにくくなる。
【００３４】
この傾向は、種結晶Ｓ上に結晶成長する単結晶の口径が大きくなるに従い、顕著になる。単結晶の口径が３インチから４インチ程度の場合は、坩堝１０’の直径もそれほど大きくないため、坩堝１０’内に温度差が生じていても中央部の原料Ｇを昇華させることはできる。これに対し、単結晶の口径が６インチを超えると、坩堝１０’の直径が大きくなり、中央部を充分加熱できなくなる。すなわち、中央部の原料Ｇが昇華しなくなり、原料Ｇを効率的に単結晶の成長に利用することができない。
【００３５】
またこの傾向は、原料Ｇを昇華させるために必要な温度が高温になるに従い、顕著になる。例えば、原料ＧがＳｉＣの場合、原料Ｇを昇華させるために２０００℃を超える温度が必要になる。そのため、加熱されている部分と加熱されていない部分との温度差が大きくなりやすい。
【００３６】
これに対し、図１に示すように本実施形態にかかるＳｉＣ単結晶成長装置１００は、内側加熱手段２０と外側加熱手段３０とによって坩堝１０を加熱する。坩堝１０は外周側からと中央部側から加熱されるため、坩堝１０の外周部と中央部との温度差が低減する。また内側加熱手段２０は、外側加熱手段３０とは独立で加熱される。すなわち、内側加熱手段２０による加熱が不十分となることもない。
【００３７】
上述のように、本実施形態にかかるＳｉＣ単結晶成長装置１００によれば、坩堝１０の中央部も充分加熱することができ、坩堝１０の中央部に設置された原料Ｇも昇華させることができる。すなわち、坩堝１０内に設置された原料Ｇを漏れなく効率的に利用できる。
【００３８】
また図５は、内側加熱手段２０が坩堝１０の高さ方向に移動する場合のＳｉＣ単結晶成長装置１０３の断面模式図である。図５に示すように、内側加熱手段２０の高さ方向の厚みが、凹部１２ａの深さよりも小さい場合、原料Ｇ内で原料の一部が焼結し、原料焼結部Ｇｓが形成される場合がある。この場合でも、内側加熱手段２０を原料焼結部Ｇｓが形成される部分に移動させることで、原料焼結部Ｇｓの原料も効率的に昇華させることができる。
【００３９】
以上、本発明の好ましい実施の形態について詳述したが、本発明は特定の実施の形態に限定されるものではなく、特許請求の範囲内に記載された本発明の要旨の範囲内において、種々の変形・変更が可能である。
【００４０】
例えば、図１、図２、図５において、原料Ｇは凹部によって坩堝内に形成された溝部内に収容されている。原料Ｇは、必ずしも溝部内に収容されている必要はない。例えば、原料Ｇの最表面が、溝部の蓋部側の一端より高い位置に存在してもよい。
【符号の説明】
【００４１】
１０，１０’…坩堝、１１…蓋、１２…容器、１２Ａ…底部、１２ａ，１２ｂ…凹部、２０，２１，２２…内側加熱手段、３０…外側加熱手段、３１…コイル、３２…ヒータ、１００，１０１，１０２，１０３…ＳｉＣ単結晶成長装置、Ｓ…種結晶、Ｇ…原料
【図１】
2019189498.tif 000003
【図２】
2019189498.tif 000004
【図３】
2019189498.tif 000005
【図４】
2019189498.tif 000006
【図５】
2019189498.tif 000007